(57)【要約】【課題】湿気の多い風呂場や炊事場のタイル目地部分に、カビの発生や汚れの付着を軽減すると共に、暗闇で長時間高輝度に自然発光させることにより、夜間の安全性を高めることができるタイル目地用保護膜を提供すること。【解決手段】本発明のタイル目地用保護膜は、タイル（Ａ）間の目地（１０）に施される保護膜（１）であって、かかる保護膜（１）は、目地基材（１１）の表面に、単一あるいは多成分系の金属酸化物ガラス膜により形成されるガラス膜層（２）を設けたことを特徴とする。【選択図】    図１
2004315337.tif 000002
【特許請求の範囲】
【請求項１】
タイル間の目地に施される保護膜であって、かかる保護膜は、目地基材の表面に、単一あるいは多成分系の金属酸化物ガラス膜により形成されるガラス膜層を設けたことを特徴とするタイル目地用保護膜。
【請求項２】
前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成したことを特徴とする請求項１記載のタイル目地用保護膜。
【請求項３】
前記目地基材とガラス膜層との間に、周囲の光を蓄え自然発光可能な蓄光剤による発光膜層を介在させた請求項１記載のタイル目地用保護膜。
【発明の詳細な説明】
【０００１】
【発明の属する技術分野】
本発明は、タイル間の目地に施される保護膜であって、特に、カビの発生や汚れの付着を防ぐと共に、暗闇で長時間高輝度に自然発光させることができるタイル目地用保護膜に関する。
【０００２】
【従来の技術】
装飾用および保護用のために壁面に張るタイルは、磁器質、陶器質、石器質等に別けられ、かかるタイルの接合部や接着部分には、モルタル等の目地により接着されている。しかし、タイルが施される風呂場や炊事場には湿気や雑菌が多く、目地部分にはカビが繁殖して衛生面や外観的に問題が生じた。そのため従来より、タイル面の風合いを損なうことなく、作業性良好に目地部の防カビ処理を行うことができるタイル目地の防カビ処理方法がある。（例えば、特許文献１参照）。
【０００３】
【特許文献１】
特開平１１−１５８４１８号公報  （第３−４頁）
【０００４】
【発明が解決しようとする課題】
しかし、上記特許文献１に記載されているタイル目地の防カビ処理方法は、撥水性のアルキルアルコキシシランをノニオン性乳化剤およびアニオン性乳化剤の存在下で水性乳化してなる水系浸透性吸水防止剤に、防カビ剤を配合したことを特徴とする。そのため、タイル面の拭き取りを容易に行え、タイル面の風合いを損なうことがなく、施工性も比較的良好に目地部のみの防カビ処理を達成できるが、一方でタイル目地にカビ以外のさざまな汚れが付着するのを防ぐことはできず、さらには、暗闇で目地が発光することで、夜間における安全性を高めるまでには至らなかった。
【０００５】
そこで本発明は上記の点に鑑み、湿気の多い風呂場や炊事場のタイル目地部分に、カビの発生や汚れの付着を軽減すると共に、暗闇で長時間高輝度に自然発光させることにより、夜間の安全性を高めることができるタイル目地用保護膜を提供することにある。
【０００６】
【課題を解決するための手段】
上記課題を解決するために、本発明のタイル目地用保護膜は、タイル間の目地に施される保護膜であって、かかる保護膜は、目地基材の表面に、単一あるいは多成分系の金属酸化物ガラス膜により形成されるガラス膜層を設けたことを特徴とする。また、金属酸化物ガラス膜により形成されるガラス膜層を、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成する。そのため、湿気の多い風呂場や炊事場のタイルの目地にカビが発生したりさまざまな汚れが付着するのを軽減できる。
【０００７】
また、前記目地基材とガラス膜層との間に、周囲の光を蓄え自然発光可能な蓄光剤による発光膜層を介在させたことにより、タイル目地部分が暗闇で長時間高輝度に自然発光するため、夜間における安全性を高めることができ、さらには幻想的な雰囲気を醸し出すことも可能となる。
【０００８】
【発明の実施の形態】
次に、本発明のタイル目地用保護膜の実施の形態を図面に基づいて説明する。なお、図１は本発明におけるタイル目地の正面図、図２は前記タイル目地の拡大断面図、図３は他の好適例を示すタイル目地の拡大断面図、図４は壁面のコーナー部に保護膜を施した状態、図５はタイル目地が暗闇で自然発光する状態をそれぞれ表す。
【０００９】
本発明のタイル目地用保護膜は、タイルＡ間の目地１０に施される保護膜１であって、かかる保護膜１は、目地基材１１の表面に、単一あるいは多成分系の金属酸化物ガラス膜により形成されるガラス膜層２を設けたことを特徴とする。
【００１０】
ガラス膜層２は、前記目地基材１１の表面をコーティングするように設けられる、単一あるいは多成分系の金属酸化物ガラス膜からなっている。そして、この金属酸化物ガラスからなるガラス膜層２の表面は、通常のガラス表面と同様に極めて滑らかである上に、鏡の表面のように光を反射するきらきらと輝く充分な光沢を有している。
【００１１】
また、このガラス膜層２は光透過性にも優れており、ガラス膜層２内を通過する光が有する光力をなんら減光することがない。また、ガラス膜層２は耐候性も極めて優れており、長期間経過してもガラス自体が変色あるいは白濁することがなく、さらに塵埃や煤煙等が内部へと浸透することがく、外観的に劣化することがない。
【００１２】
また、前記ガラス膜層２を形成する金属酸化物ガラスは、酸化チタンや酸化ケイ素と同様に光触媒効果があることが確認されている。周知のように光触媒効果は、光を受光した際に汚れ物質や臭い物質を分解除去することができるため、目地１０の表面に光触媒効作用を施すことにより、汚れやカビの発生が抑えられ、化学洗剤を使用して清掃する手間を省くことができる。
【００１３】
前記ガラス膜層２を形成するには、予め、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成しておく。そして、この反応生成物を前記目地基材１１の表面に所定厚み分塗布し、２００度以下の温度でガラス化させることによりガラス膜を形成する。なお、この金属酸化物ガラスの形成方法は、特開平６−１９９５２８号公報（特許第２５３８５２７号）に記載された公知の技術である。
【００１４】
なお、前記ガラス膜層２は、適宜希釈して汎用のスプレーにて噴霧することにより、目地基材１１の表面に容易に施すことができる。
【００１５】
また、他の好適例として、図３に示すように、前記目地基材１１とガラス膜層２との間に、周囲の光を蓄え自然発光可能な蓄光剤による発光膜層３を介在させた。
【００１６】
発光膜層３は、光を蓄え自然発光が可能な蓄光剤からなっていて、この蓄光剤は、周知の金属化合物や希土類を複数混合し汎用の展色剤を混合して形成するものである。この発光膜層３の層幅は、日没後、周囲が暗くなても周囲の状況を確認するのに充分な光力を放つことが可能で、さらに夜が明けるまで光を放出し続ける充分な発光時間（約１０時間）を確保するために必要な厚み、１０ｃｍ四方に対し３ないし５ｇの蓄光剤を散布して形成される層幅を有している。
【００１７】
前記発光膜層３を目地基材１１部分に設けることにより、図５に示すように、目地１０の周囲が暗闇で高輝度に長時間自然発光するため、夜間における安全性が向上させると共に、さらに幻想的な雰囲気を醸し出すことも可能となる。
【００１８】
また、図４に示すように、風呂場や炊事場等の壁面のコーナー部１２に保護膜１を施してもよい。この場合、特に汚れやカビの発生が多い箇所の衛生面が向上すると共に、暗やみでの足元やコーナー部分での認識力が高まり安全性が向上される。
【００１９】
【発明の効果】
以上説明してきたように、本発明のタイル目地用保護膜は、上述により以下に示す効果を奏するものである。
【００２０】
本発明のタイル目地用保護膜は、タイル間の目地に施される保護膜であって、かかる保護膜は、目地基材の表面に、単一あるいは多成分系の金属酸化物ガラス膜により形成されるガラス膜層を設けたことを特徴とする。また、金属酸化物ガラス膜により形成されるガラス膜層を、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成する。そのため、湿気の多い風呂場や炊事場のタイルの目地部分に、カビが発生したりさまざまな汚れが付着するのを軽減できる。
【００２１】
また、前記目地基材とガラス膜層との間に、周囲の光を蓄え自然発光可能な蓄光剤による発光膜層を介在させたことにより、タイル目地部分が暗闇で長時間高輝度に自然発光し、夜間における安全性を高めることができ、さらに幻想的な雰囲気を醸し出すことも可能となる。
【図面の簡単な説明】
【図１】本発明におけるタイル目地用保護膜の正面図である。
【図２】前記タイル目地の拡大断面図である。
【図３】好適例を示すタイル目地の拡大断面である。
【図４】壁面のコーナー部分に保護膜を施した状態である。
【図５】タイル目地が暗闇で自然発光する状態である。
【符号の説明】
１・・・保護膜
２・・・ガラス膜層
３・・・発光膜層
１０・・目地
１１・・目地基材
１２・・コーナー部
Ａ・・・タイル
【図１】
2004315337.tif 000003
【図２】
2004315337.tif 000004
【図３】
2004315337.tif 000005
【図４】
2004315337.tif 000006
【図５】
2004315337.tif 000007